СПОСОБ УДАЛЕНИЯ ЭКСТРАКТИВНЫХ ВЕЩЕСТВ ПРИ ПРОИЗВОДСТВЕ ЦЕЛЛЮЛОЗЫ, ЦЕЛЛЮЛОЗА, ПОЛУЧЕННАЯ С ИСПОЛЬЗОВАНИЕМ ЭТОГО СПОСОБА, И ЕЕ ПРИМЕНЕНИЕ

1. Способ удаления экстрактивных веществ при производстве целлюлозы, включающий стадии:
а) добавления мыльно-масляной смеси к варочному щелоку с получением варочного раствора, и
б) нагревания целлюлозного материала в присутствии вышеуказанного варочного раствора.
2. Способ по п.1, отличающийся тем, что мыльно-масляную смесь получают посредством реакции омыленного таллового масла с диоксидом углерода.
3. Способ по п.2, отличающийся тем, что избыток диоксида углерода из мыльно-масляной смеси удаляют посредством дегазации мыльно-масляной смеси механическим способом и/или путем вакуумной обработки.
4. Способ по п.2, отличающийся тем, что для удаления избытка диоксида углерода из мыльно-масляной смеси используют промежуточное нагревание.
5. Способ по любому из пп.1-4, отличающийся тем, что содержание диоксида углерода в мыльно-масляной смеси составляет менее 1 мас.%, более предпочтительно - менее 0,5 мас.% и наиболее предпочтительно - менее 0,2 мас.%.
6. Способ по любому из пп.1-4, отличающийся тем, что содержание воды в мыльно-масляной смеси составляет менее 30 мас.%, более предпочтительно - менее 20 мас.% и наиболее предпочтительно - менее 10 мас.%.
7. Способ по любому из пп.1-4, отличающийся тем, что указанное получение целлюлозы является крафт-процессом, а указанный варочный щелок является белым щелоком.
8. Способ по любому из пп.1-4, отличающийся тем, что целлюлозным материалом является древесина, более предпочтительно - твердая древесина или смесь различных видов твердой древесины.
9. Способ по любому из пп.1-4, отличающийся тем, что указанная древесная масса является березовой древесиной или смесью березовой древесины и других видов твердой древесины.
10. Способ по любому из пп.1-4, отличающийся тем, что во время указанного производства целлюлозы добавляют активное количество мыльно-масляной смеси.
11. Способ по любому из пп.1-4, отличающийся тем, что во время указанного производства целлюлозы добавляют от 10 до 40 кг, более предпочтительно - от 15 до 35 кг, наиболее предпочтительно - от 20 до 30 кг мыльно-масляной смеси на тонну целлюлозы воздушной сушки.
12. Способ по любому из пп.1-4, отличающийся тем, что для делигнификации и/или беления используют озон.
13. Варочный раствор для использования при производстве целлюлозы, отличающийся тем, что он содержит белый щелок и мыльно-масляную смесь.
14. Варочный раствор по п.13, отличающийся тем, что вышеуказанную мыльно-масляную смесь получают посредством реакции омыленного таллового масла с диоксидом углерода.
15. Варочный раствор по любому из пп.13 или 14, отличающийся тем, что содержание диоксида углерода в мыльно-масляной смеси менее 1 мас.%, более предпочтительно - менее 0,5 мас.%, и наиболее предпочтительно - менее 0,2 мас.%.
16. Варочный раствор по любому из пп.13 или 14, отличающийся тем, что содержание воды в мыльно-масляной смеси менее 30 мас.%, более предпочтительно - менее 20 мас.% и наиболее предпочтительно - менее 10 мас.%.
17. Обессмоленная целлюлоза, полученная способом по п.1.
18. Бумага или картон, полученные из обессмоленной целлюлозы по п.17.
19. Применение мыльно-масляной смеси для удаления экстрактивных веществ при производстве целлюлозы.
20. Применение по п.19, отличающееся тем, что содержание диоксида углерода в мыльно-масляной смеси составляет менее 1 мас.%, более предпочтительно - менее 0,5 мас.% и наиболее предпочтительно - менее 0,2 мас.%.